БЕТОННАЯ СМЕСЬ
CONCRETE MIXTURE

Изобретение относится к промышленности строительных материалов, в частности к производству бетонной плитки для полов.
Известна бетонная смесь, включающая, мас.ч: цемент (портландцемент) 1; мраморная крошка фракции 2-8 мм или гранитная крошка фракции 2-8 мм 2 [1].
Задача изобретения состоит в повышении прочности плиток, полученных из бетонной смеси.
Технический результат достигается тем, что бетонная смесь, включающая портландцемент, мраморную крошку фракции 2-8 мм или гранитную крошку фракции 2-8 мм, дополнительно содержит 3% раствор перекиси водорода и кварцевый песок при следующем соотношении компонентов, мас.ч: портландцемент 1; мраморная крошка фракции 2-8 мм или гранитная крошка фракции 2-8 мм 1-1,5; 3% раствор перекиси водорода 0,01-0,02; кварцевый песок 1-1,5, при водоцементном отношении 0,6-0,65.
Составы бетонной смеси приведены в таблице.
Компоненты
Содержание, мас.ч:
состав №1
состав №2
состав №3
состав №4
Портландцемент (М500)
1
1
1
1
Мраморная крошка фракции 2-8 мм
1
1,5
-
-
Гранитная крошка фракции 2-8 мм
-
-
1
1,5
3% раствор перекиси водорода
0,01
0,02
0,01
0,02
Кварцевый песок
1
1,5
1
1,5
Водоцементное отношение
0,6
0,65
0,6
0,65
Компоненты дозируют в требуемых количествах и смешивают. Приготовленную бетонную смесь укладывают в металлические (предварительно смазанные минеральным маслом) формы и оставляют до затвердевания. Прочность плитки (в возрасте 28 сут) на сжатие составит 9-12 МПа.
Источник информации
1. Сагалович И.А. и др. Новое в технологии отделочных работ. - Мн.: Гос. изд-во БССР, 1960. С.28-29.